(57)【要約】【課題】製造コストを抑えつつ、長期信頼性を向上可能な蓄電モジュール及び蓄電モジュールの製造方法を提供する。【解決手段】蓄電モジュール１２は、電極板３４の一方の面に正極活物質が塗工され、他方の面に負極活物質が塗工されたバイポーラ電極３２が第一方向に積層されたバイポーラ電極群と、第一方向においてバイポーラ電極群の外側に配置される金属板３５と、を有する積層体３０と、電極板３４及び金属板３５の縁部３４ａ，３５ｃを保持すると共に第一方向に交差する積層体３０の側面３０ａを覆うことで電極板間の電解液を封止する枠体５０と、を備える。金属板３５は、バイポーラ電極群に対向する内側面３５ａと、内側面３５ａとは反対側の面であって積層体３０の最外面を形成する外側面３５ｂと、を有し、少なくとも外側面３５ｂに防錆処理が施されている。【選択図】図４
2020140774.tif 000002
【特許請求の範囲】
【請求項１】
電極板の一方の面に正極活物質が塗工され、他方の面に負極活物質が塗工されたバイポーラ電極が第一方向に積層されたバイポーラ電極群と、前記バイポーラ電極群の前記第一方向における外側に配置される金属板と、を有する積層体と、
前記電極板及び前記金属板の周縁を保持すると共に前記第一方向に交差する前記積層体の側面を覆うことで前記電極板間の電解液を封止する枠体と、を備え、
前記金属板は、前記バイポーラ電極群に対向する第一面と、前記第一面とは反対側の面であって前記積層体の最外面を形成する第二面と、を有しており、少なくとも前記第二面に防錆処理が施されている、蓄電モジュール。
【請求項２】
前記第二面は、積層方向から見たときに外形に沿って形成される所定幅の枠状領域と、枠状領域の内側に形成される矩形領域と、を有しており、
前記防錆処理は、前記矩形領域にのみ施されている、請求項１記載の蓄電モジュール。
【請求項３】
前記第一方向において前記バイポーラ電極群の一方の端部に配置される前記金属板の第一面には、負極活物質が形成されており、
前記第一方向において前記バイポーラ電極群の他方の端部に配置される前記金属板の第一面には、正極活物質が形成されている、請求項１又は２記載の蓄電モジュール。
【請求項４】
前記バイポーラ電極群と前記金属板の一方との間には、一方の面に負極活物質が塗工され、他方の面に活物質が塗工されていない負極側終端電極が配置されており、
前記負極側終端電極における前記一方の面は、前記バイポーラ電極群に面しており、
前記金属板と前記負極側終端電極と前記枠体との間には、空間が形成されている、請求項１又は２記載の蓄電モジュール。
【請求項５】
前記金属板は、前記第二面にのみ前記防錆処理が施されている、請求項１〜４の何れか一項記載の蓄電モジュール。
【請求項６】
前記防錆処理は、導電助剤を含む防錆剤が塗布された処理である、請求項１〜５の何れか一項記載の蓄電モジュール。
【請求項７】
前記金属板は、メッキ処理されている、請求項１〜５の何れか一項記載の蓄電モジュール。
【請求項８】
前記メッキ処理によって形成されるメッキ層は、前記金属板の表面から一方向に突出する金属からなる複数の突起を有し、
前記防錆処理によって形成される防錆膜の厚みは、前記突起の最大高さ以下である、請求項７記載の蓄電モジュール。
【請求項９】
一方の面に正極活物質が塗工され、他方の面に負極活物質が塗工された電極板と、一方の面に活物質が塗工され、他方の面に活物質が塗工されていない金属板と、前記電極板及び前記金属板の縁部にわたって設けられる第一樹脂部と、を準備する準備工程と、
前記電極板の縁部に前記第一樹脂部を溶着してバイポーラ電極ユニットを形成すると共に、前記金属板の縁部に前記第一樹脂部を溶着して終端電極ユニットを形成するユニット形成工程と、
前記バイポーラ電極ユニットが積層されたバイポーラ電極群の第一方向における外側に前記終端電極ユニットを配置して積層体を形成し、当該積層体の側面を第二樹脂部で取り囲むことによって前記積層体を一体化する積層体形成工程と、
前記積層体形成工程によって形成された前記積層体の最外側に配置された前記金属板の外側面に防錆処理を施す防錆処理工程と、を含む、蓄電モジュールの製造方法。
【請求項１０】
一方の面に正極活物質が塗工され、他方の面に負極活物質が塗工された第一電極板と、一方の面に活物質が塗工され、他方の面に活物質が塗工されていない第二電極板と、両面に活物質が塗工されていない金属板と、前記第一電極板、前記第二電極板、及び前記金属板の縁部にわたって設けられる第一樹脂部と、を準備する準備工程と、
前記第一電極板の縁部に前記第一樹脂部を溶着してバイポーラ電極ユニットを形成すると共に、前記第二電極板の縁部に前記第一樹脂部を溶着して終端電極ユニットを形成する、ユニット形成工程と、
前記バイポーラ電極ユニットが積層されたバイポーラ電極群の第一方向における外側に、前記一方の面が前記バイポーラ電極群に面するように前記終端電極ユニットを配置すると共に、少なくとも一方の終端電極ユニットの外側に前記金属板を配置した積層体を形成し、当該積層体の側面を第二樹脂部で取り囲むことによって、前記金属板と前記第二電極板と前記第二樹脂部とによって囲まれる空間が形成されるように前記積層体を一体化する積層体形成工程と、
前記積層体形成工程によって形成された前記積層体の最外側に配置された前記金属板の外側面に防錆処理を施す防錆処理工程と、を含む、蓄電モジュールの製造方法。
【請求項１１】
前記金属板は、メッキ処理されている、請求項９又は１０記載の蓄電モジュールの製造方法。
【発明の詳細な説明】
【技術分野】
【０００１】
本発明は、蓄電モジュール及び蓄電モジュールの製造方法に関する。
【背景技術】
【０００２】
従来の蓄電モジュールとして、電極板の一方面に正極が形成され、他方面に負極が形成されたバイポーラ電極を備えるバイポーラ電池が知られている（例えば、下記特許文献１参照）。バイポーラ電池は、バイポーラ電極とセパレータとが積層方向に沿って交互に積層された積層体を備えている。積層方向における積層体の外側には、取り出し電極として機能する終端電極が位置している。
【先行技術文献】
【特許文献】
【０００３】
【特許文献１】特開２０１１−２０４３８６号公報
【発明の概要】
【発明が解決しようとする課題】
【０００４】
上述のようなバイポーラ電池において、最外層に設けられる金属板は、空気中の水分等によって錆が発生することがある。そして、当該錆びの進行によって金属板に穴が空いてしまうと、電解液の漏れ等が発生し、蓄電モジュールの性能が著しく劣化してしまう。
【０００５】
本発明の目的は、長期信頼性を向上可能な蓄電モジュール及び蓄電モジュールの製造方法を提供することにある。
【課題を解決するための手段】
【０００６】
本発明に係る蓄電モジュールは、電極板の一方の面に正極活物質が塗工され、他方の面に負極活物質が塗工されたバイポーラ電極が第一方向に積層されたバイポーラ電極群と、バイポーラ電極群の第一方向における外側に配置される金属板と、を有する積層体と、電極板及び金属板の周縁を保持すると共に第一方向に交差する積層体の側面を覆うことで電極板間の電解液を封止する枠体と、を備え、金属板は、バイポーラ電極群に対向する第一面と、第一面とは反対側の面であって積層体の最外面を形成する第二面と、を有しており、少なくとも第二面に防錆処理が施されている。
【０００７】
この構成の蓄電モジュールでは、積層体の最外面を形成する金属板の第二面に防錆処理が施されている。これにより、金属板の第二面に防錆処理を施すという簡易な構成で、電解液の漏れ等が発生することを抑制できる。この結果、長期信頼性を向上することができる。
【０００８】
本発明に係る蓄電モジュールでは、第二面は、積層方向から見たときに外形に沿って形成される所定幅の枠状領域と、枠状領域の内側に形成される矩形領域と、を有しており、防錆処理は、矩形領域にのみ施されていてもよい。この構成では、樹脂部が溶着される部分である枠状領域には防錆処理がなされない。これにより、金属板と樹脂部との溶着を良好にすることができる。更に、空気中の水分等と鋼板とが反応するおそれがある必要最低限の範囲に防錆処理が施されるので、防錆処理にかかる費用を抑制することができる。
【０００９】
本発明に係る蓄電モジュールでは、第一方向においてバイポーラ電極群の一方の端部に配置される金属板の第一面には、負極活物質が形成されており、第一方向においてバイポーラ電極群の他方の端部に配置される金属板の第一面には、正極活物質が形成されていてもよい。この構成では、負極側終端電極及び正極側終端電極を構成する金属板の一方の面に防錆処理を施すという簡易な構成によって、長期信頼性を向上させることができる。
【００１０】
本発明に係る蓄電モジュールでは、バイポーラ電極群と金属板の一方との間には、一方の面に負極活物質が塗工され、他方の面に活物質が塗工されていない負極側終端電極が配置されており、負極側終端電極における一方の面は、バイポーラ電極群に面しており、金属板と負極側終端電極と枠体との間には、空間が形成されていてもよい。この構成では、負極側終端電極の外側に活物質が塗工されていない未塗工金属板を配置し、当該未塗工金属板の一方の面に防錆処理を施すという簡易な構成によって、製造コストを抑えつつ、長期信頼性を向上させることができる。更に、この構成では、蓄電モジュールの内部と外部との間に、金属板によって形成される空間を設けることができるのでアルカリクリープの進行を抑制することができる。
【００１１】
本発明に係る蓄電モジュールでは、金属板は、第二面にのみ防錆処理が施されていてもよい。蓄電モジュールでは、蓄電モジュールの外部から浸食されることが多いが、この構成では、このような外部からの浸食を効果的に防止することができる。
【００１２】
本発明に係る蓄電モジュールでは、防錆処理は、導電助剤を含む防錆剤が塗布された処理であってもよい。この構成では、樹脂又は油等の絶縁材料が含まれる防錆剤を使用する場合であっても、金属板の導電性を阻害することなく防錆することができる。
【００１３】
本発明に係る蓄電モジュールでは、金属板は、メッキ処理されていてもよい。金属板として、例えば、ニッケルメッキが施された鋼板等、コスト及び電解液への耐反応性等に有利な材料を採用することが可能となる。この場合、メッキ処理によって形成されるメッキ層の表面にメッキ欠陥（ピンホール）が存在すると、当該ピンホールにて空気中の水分等と鋼板とが反応し、金属板が錆びてしまうおそれがある。この構成では、このようなメカニズムで発生する錆の発生を防止できるので、製造コストを抑えつつ、長期信頼性を向上することができる。
【００１４】
本発明に係る蓄電モジュールでは、メッキ処理によって形成されるメッキ層は、金属板の表面から一方向に突出する金属からなる複数の突起を有し、防錆処理によって形成される防錆膜の厚みは、突起の最大高さ以下であってもよい。この構成では、防錆処理によって形成される防錆膜によって、金属板の導電性が阻害されることを防止できる。
【００１５】
本発明に係る蓄電モジュールの製造方法では、一方の面に正極活物質が塗工され、他方の面に負極活物質が塗工された電極板と、一方の面に活物質が塗工され、他方の面に活物質が塗工されていない金属板と、電極板及び金属板の縁部にわたって設けられる第一樹脂部と、を準備する準備工程と、電極板の縁部に第一樹脂部を溶着してバイポーラ電極ユニットを形成すると共に、金属板の縁部に第一樹脂部を溶着して終端電極ユニットを形成するユニット形成工程と、バイポーラ電極ユニットが積層されたバイポーラ電極群の第一方向における外側に終端電極ユニットを配置して積層体を形成し、当該積層体の側面を第二樹脂部で取り囲むことによって積層体を一体化する積層体形成工程と、積層体形成工程によって形成された積層体の最外側に配置された金属板の外側面に防錆処理を施す防錆処理工程と、を含む。
【００１６】
これらの構成の蓄電モジュールの製造方法では、積層体の最外面を形成する金属板の外側面に防錆処理を容易に施すことができる。また、外側面に防錆処理を施すという簡易な構成で、電解液の漏れ等が発生することを抑制できる。この結果、長期信頼性を向上することができる。
【００１７】
本発明に係る蓄電モジュールの製造方法では、一方の面に正極活物質が塗工され、他方の面に負極活物質が塗工された第一電極板と、一方の面に活物質が塗工され、他方の面に活物質が塗工されていない第二電極板と、両面に活物質が塗工されていない金属板と、第一電極板、第二電極板、及び金属板の縁部にわたって設けられる第一樹脂部と、を準備する準備工程と、第一電極板の縁部に第一樹脂部を溶着してバイポーラ電極ユニットを形成すると共に、第二電極板の縁部に第一樹脂部を溶着して終端電極ユニットを形成する、ユニット形成工程と、バイポーラ電極ユニットが積層されたバイポーラ電極群の第一方向における外側に、一方の面がバイポーラ電極群に面するように終端電極ユニットを配置すると共に、少なくとも一方の終端電極ユニットの外側に金属板を配置した積層体を形成し、当該積層体の側面を第二樹脂部で取り囲むことによって、金属板と第二電極板と第二樹脂部とによって囲まれる空間が形成されるように積層体を一体化する積層体形成工程と、積層体形成工程によって形成された積層体の最外側に配置された金属板の外側面に防錆処理を施す防錆処理工程と、を含む。
【００１８】
これらの構成の蓄電モジュールの製造方法では、積層体の最外面を形成する金属板の外側面に防錆処理を容易に施すことができる。また、外側面に防錆処理を施すという簡易な構成で、電解液の漏れ等が発生することを抑制できる。この結果、長期信頼性を向上することができる。更に、この構成では、蓄電モジュールの内部と外部との間に、金属板によって形成される空間を設けることができるのでアルカリクリープの進行を抑制することができる。
【００１９】
本発明に係る蓄電モジュールの製造方法では、金属板は、メッキ処理されていてもよい。この構成の蓄電モジュールの製造方法では、仮に、最外集電体の表面にピンホール等が存在したとしても、当該ピンホールにて空気中の水分等と鋼板とが反応してしまうことを防止できる蓄電モジュールの製造が可能となる。この結果、製造コストを抑えつつ、長期信頼性を向上することができる。
【発明の効果】
【００２０】
本発明によれば、製造コストを抑えつつ、長期信頼性を向上させることができる。
【図面の簡単な説明】
【００２１】
【図１】一実施形態に係る蓄電装置を示す概略断面図である。
【図２】図１に示される蓄電装置に含まれる蓄電モジュールを示す概略断面図である。
【図３】図２に示される蓄電モジュールを示す斜視図である。
【図４】図２に示される金属板の中央部近傍のメッキ層の断面図である。
【図５】図２に示される負極側終端電極に含まれる電極板を積層体の外側から見た平面図である。
【図６】一実施形態に係る蓄電モジュールの製造方法を示すフローチャートである。
【図７】変形例に係る蓄電モジュールの一部を示す概略断面図である。
【発明を実施するための形態】
【００２２】
以下、添付図面を参照しながら一実施形態が詳細に説明される。図面の説明において、同一又は同等の要素には同一符号が用いられ、重複する説明は省略される。図１〜図３及び図６には、ＸＹＺ直交座標系が示される。
【００２３】
一実施形態に係る蓄電モジュール１２を備える蓄電装置１０の構成について説明する。蓄電装置１０は、例えばフォークリフト、ハイブリッド自動車、又は電気自動車等の各種車両のバッテリとして用いられる。蓄電モジュール１２は、例えば、バイポーラ電池である。蓄電モジュール１２は、例えば、ニッケル水素二次電池、リチウムイオン二次電池等の二次電池であるが、電気二重層キャパシタであってもよい。以下の説明では、ニッケル水素二次電池を例示する。
【００２４】
図１に示されるように、蓄電装置１０は、複数の蓄電モジュール１２と、導電板１４と、拘束部材１６と、を備える。
【００２５】
複数の蓄電モジュール１２は、例えば金属板等の導電板１４を介して積層される。積層方向Ｄ１（Ｚ方向：第一方向）から見て、蓄電モジュール１２及び導電板１４は、例えば矩形形状を有する。各蓄電モジュール１２の詳細については後述する。導電板１４は、蓄電モジュール１２の積層方向Ｄ１における外側に位置する蓄電モジュール１２の外側にもそれぞれ配置される。導電板１４は、隣り合う蓄電モジュール１２と電気的に接続される。これにより、複数の蓄電モジュール１２が積層方向Ｄ１に電気的に直列に接続される。
【００２６】
積層方向Ｄ１において、一端に位置する導電板１４には端子部材２４が接続されており、他端に位置する導電板１４には端子部材２６が接続されている。端子部材２４は、接続される導電板１４と一体であってもよい。端子部材２６は、接続される導電板１４と一体であってもよい。端子部材２４及び端子部材２６は、積層方向Ｄ１に交差する方向（Ｘ方向）に延在している。これらの端子部材２４及び端子部材２６により、蓄電装置１０の充放電を実施できる。
【００２７】
なお、蓄電装置１においては、積層方向の一端及び他端に蓄電モジュール２が配置されていてもよい。すなわち、蓄電装置１における蓄電モジュール２と導電板３との積層体の最外層（スタック最外層）は、蓄電モジュール２であってもよい。この場合、スタック最外層の蓄電モジュール２に対して、正極端子４及び負極端子５が設けられる。
【００２８】
導電板１４は、蓄電モジュール１２において発生した熱を放出するための放熱板としても機能し得る。導電板１４の内部に設けられた複数の空隙１４ａを空気等の冷媒が通過することにより、蓄電モジュール１２からの熱を効率的に外部に放出できる。各空隙１４ａは、例えば積層方向Ｄ１に交差する方向（Ｙ方向）に延在する。積層方向Ｄ１から見て、導電板１４は、蓄電モジュール１２よりも小さいが、蓄電モジュール１２と同じかそれより大きくてもよい。
【００２９】
拘束部材１６は、一対の拘束プレート１６Ａ，１６Ｂと、拘束プレート１６Ａ，１６Ｂ同士を連結する連結部材（ボルト１８及びナット２０）と、を備える。各拘束プレート１６Ａ，１６Ｂと導電板１４との間には、例えば樹脂フィルム等の絶縁フィルム２２が配置される。各拘束プレート１６Ａ，１６Ｂは、例えば鉄等の金属によって構成されている。積層方向Ｄ１から見て、各拘束プレート１６Ａ，１６Ｂ及び絶縁フィルム２２は例えば矩形形状を有する。絶縁フィルム２２は導電板１４よりも大きくなっており、各拘束プレート１６Ａ，１６Ｂは、蓄電モジュール１２よりも大きくなっている。
【００３０】
積層方向Ｄ１から見て、拘束プレート１６Ａの縁部には、ボルト１８の軸部を挿通させる挿通孔Ｈ１が蓄電モジュール１２よりも外側となる位置に設けられている。同様に、積層方向Ｄ１から見て、拘束プレート１６Ｂの縁部には、ボルト１８の軸部を挿通させる挿通孔Ｈ２が蓄電モジュール１２よりも外側となる位置に設けられている。積層方向Ｄ１から見て各拘束プレート１６Ａ，１６Ｂが矩形形状を有している場合、挿通孔Ｈ１及び挿通孔Ｈ２は、拘束プレート１６Ａ，１６Ｂの角部に位置する。
【００３１】
一方の拘束プレート１６Ａは、端子部材２６に接続された導電板１４に絶縁フィルム２２を介して突き当てられ、他方の拘束プレート１６Ｂは、端子部材２４に接続された導電板１４に絶縁フィルム２２を介して突き当てられている。ボルト１８は、例えば一方の拘束プレート１６Ａ側から他方の拘束プレート１６Ｂ側に向かって挿通孔Ｈ１に通され、他方の拘束プレート１６Ｂから突出するボルト１８の先端には、ナット２０が螺合されている。これにより、絶縁フィルム２２、導電板１４及び蓄電モジュール１２が挟持されてユニット化されると共に、積層方向Ｄ１に拘束荷重が付加される。なお、スタック最外層が蓄電モジュール２である場合には、各拘束プレート７と蓄電モジュール２との間に絶縁フィルム２２が介在されることとなる。
【００３２】
図２に示されるように、蓄電モジュール１２は、複数のバイポーラ電極３２（バイポーラ電極群）と、バイポーラ電極３２の積層方向Ｄ１においてバイポーラ電極群の外側に配置される負極側終端電極３９及び正極側終端電極３７と、を有する積層体３０を備える。積層方向Ｄ１から見て積層体３０は、例えば矩形形状を有する。隣り合うバイポーラ電極３２間にはセパレータ４７が配置される。バイポーラ電極３２は、電極板３４と、電極板３４の一方の面に設けられた正極３６と、電極板３４の他方の面に設けられた負極３８とを含む。積層体３０において、一のバイポーラ電極３２の正極３６は、セパレータ４７を挟んで積層方向Ｄ１に隣り合う一方のバイポーラ電極３２の負極３８と対向し、一のバイポーラ電極３２の負極３８は、セパレータ４７を挟んで積層方向Ｄ１に隣り合う他方のバイポーラ電極３２の正極３６と対向している。
【００３３】
負極側終端電極３９は、積層方向Ｄ１において、バイポーラ電極群の一端に配置されている。負極側終端電極３９は、積層方向Ｄ１において、内側面（第一面）３５ａに負極（負極活物質）３８が配置され、外側面（第二面）３５ｂに活物質が配置されていない金属板３５を有している。負極側終端電極３９の負極３８は、セパレータ４７を介して最上層のバイポーラ電極３２の正極３６と対向している。
【００３４】
正極側終端電極３７は、積層方向Ｄ１において、内側面（第一面）３５ａに正極（正極活物質）３６が配置され、外側面（第二面）３５ｂに活物質が配置されていない金属板３５を有している。正極側終端電極３７の正極３６は、セパレータ４７を介して最下層のバイポーラ電極３２の負極３８と対向している。これら負極側終端電極３９の金属板３５及び正極側終端電極３７の金属板３５はそれぞれ隣り合う導電板１４（図１参照）に接続される。
【００３５】
蓄電モジュール１２は、積層方向Ｄ１に延在する積層体３０の側面３０ａにおいて電極板３４の縁部３４ａを保持する枠体５０を備える。積層体３０の側面３０ａは、電極板３４の一方の面と他方の面とを接続する端面からなる。枠体５０は、積層方向Ｄ１から見て積層体３０の周囲に設けられている。すなわち、枠体５０は、電極板３４の縁部３４ａ及び金属板３５の縁部３５ｃを保持すると共に、積層体３０の側面３０ａを取り囲むように構成されている。枠体５０は、各電極板３４の縁部３４ａ及び金属板３５の縁部３５ｃに設けられ、電極板３４の端部３４ｂ及び金属板３５の縁部３５ｃから張り出す張出部分５２ｂをそれぞれ有する複数の第一樹脂部５２と、積層方向Ｄ１から見て第一樹脂部５２の周囲に設けられる第二樹脂部５４とを備え得る。
【００３６】
枠体５０の内壁を構成する第一樹脂部５２は、各バイポーラ電極３２の電極板３４の一方の面（ここでは正極３６が形成される面）から縁部３４ａにおける電極板３４の端面にわたって設けられている。積層方向Ｄ１から見て、各第一樹脂部５２は、各バイポーラ電極３２の電極板３４の縁部３４ａ全周にわたって設けられている。隣り合う第一樹脂部５２同士は、各バイポーラ電極３２の電極板３４の他方の面（ここでは負極３８が形成される面）の外側に延在する面において当接している。その結果、第一樹脂部５２には、各バイポーラ電極３２の電極板３４の縁部３４ａが埋没して保持されている。
【００３７】
各バイポーラ電極３２の電極板３４の縁部３４ａと同様に、バイポーラ電極群の外側に配置された金属板３５の縁部３５ｃも第一樹脂部５２に埋没した状態で保持されている。具体的には、正極側終端電極３７については、正極側終端電極３７の外側面（導電板１４に接続される面）にも、第一樹脂部５２が設けられている。すなわち、正極側終端電極３７の金属板３５の縁部３５ｃは、正極側終端電極３７の外側面に設けられた第一樹脂部５２（図２において一番下に設けられた第一樹脂部５２）と、正極側終端電極３７の金属板３５の内側面３５ａに設けられた第一樹脂部５２とに埋没した状態で保持されている。
【００３８】
蓄電モジュール１２における枠体５０の内部には、隣り合う電極板３４，３４と第一樹脂部５２とによって囲まれる複数の内部空間Ｖ、及び電極板３４と金属板３５と第一樹脂部５２とによって囲まれる二つの内部空間Ｖが形成される。内部空間Ｖには、電解液Ｅが充填される。図３に示されるように、各内部空間Ｖは、当該内部空間Ｖをシール（封止）する枠体５０に形成された開口部５０ｅを介して、圧力調整弁（図示せず）に接続されている。
【００３９】
枠体５０（第一樹脂部５２及び第二樹脂部５４）は、例えば絶縁性の樹脂を用いた射出成形によって矩形の筒状に形成されている。枠体５０を構成する樹脂材料としては、例えばポリプロピレン（ＰＰ）、ポリフェニレンサルファイド（ＰＰＳ）、又は変性ポリフェニレンエーテル（変性ＰＰＥ）等が挙げられる。
【００４０】
積層方向Ｄ１（図１参照）から見て枠体５０の一辺を形成する一つの側面５０ｓ（ここでは、枠体５０の長手方向（Ｙ方向）を向く一つの側面５０ｓ）には、複数の開口部５０ｅが設けられている。開口部５０ｅのそれぞれは、内部空間Ｖのそれぞれと連通している。各開口部５０ｅ（例えば２４個）は、各内部空間Ｖ（例えば２４個）に電解液Ｅを注入するための注液口として機能すると共に、電解液Ｅが注入された後は、圧力調整弁の接続口として機能する。
【００４１】
図２及び図３に示されるように、枠体５０の外壁を構成する第二樹脂部５４は、積層方向Ｄ１を軸方向として延在する筒状部である。第二樹脂部５４は、積層方向Ｄ１において積層体３０の全長にわたって延在する。第二樹脂部５４は、積層方向Ｄ１に延在する第一樹脂部５２の外側面を覆っている。第二樹脂部５４は、例えば、射出成形等により形成される。第二樹脂部５４は、第一樹脂部５２の周縁部にモールドを設置し、当該モールド内に流動性を有する第二樹脂部５４の樹脂材料を流し込むことによって形成される。これにより、第一樹脂部５２及び第二樹脂部５４を有する枠体５０が形成される。
【００４２】
電極板３４は、例えば、ニッケルメッキ鋼板である。電極板３４の縁部３４ａは、正極活物質及び負極活物質が塗工されない未塗工領域となっており、当該未塗工領域が枠体５０の内壁を構成する第一樹脂部５２に埋没して保持される領域となっている。正極３６を構成する正極活物質としては、例えば水酸化ニッケルが挙げられる。負極３８を構成する負極活物質としては、例えば水素吸蔵合金が挙げられる。電極板３４の他方の面における負極３８の形成領域は、電極板３４の一方の面における正極３６の形成領域に対して一回り大きくなっている。
【００４３】
セパレータ４７は、例えばシート状に形成されている。セパレータ４７を形成する材料としては、ポリエチレン（ＰＥ）、ポリプロピレン（ＰＰ）等のポリオレフィン系樹脂からなる多孔質フィルム、ポリプロピレン等からなる織布又は不織布等が例示される。また、セパレータ４７は、フッ化ビニリデン樹脂化合物等で補強されたものであってもよい。
【００４４】
ここで、負極側終端電極３９に含まれる金属板３５について詳細に説明する。図２に示されるように、金属板３５は、外側面３５ｂと内側面３５ａとを有している。金属板３５の内側面３５ａは、負極活物質が塗工されている。また、金属板３５の内側面３５ａにおいて縁部３５ｃは、負極活物質が塗工されない未塗工領域となっており、当該未塗工領域が枠体５０の内壁を構成する第一樹脂部５２に埋没して保持される領域となっている。負極３８を構成する負極活物質としては、例えば水素吸蔵合金が挙げられる。
【００４５】
金属板３５は、ニッケルメッキ処理が表面に施された鋼板（ニッケルメッキ鋼板）Ｓである。鋼板としては、例えばＪＩＳ  Ｇ  ３１４１：２００５にて規定される冷間圧延鋼板（ＳＰＣＣ等）が挙げられる。金属板３５の厚さは、例えば、０．１μｍ以上１０００μｍ以下であってもよい。図４に示されるように、金属板３５の外側面３５ｂには、鋼板Ｓの一方の表面Ｓ１１を覆う粗化メッキ層４０が形成されている。粗化メッキ層４０は、金属板３５を構成する鋼板Ｓに対して電解ニッケルメッキ処理（電解メッキ処理）を実施することによって、鋼板Ｓの表面Ｓ１１に形成されている。すなわち、粗化メッキ層４０は、電解メッキ処理によって形成されたニッケルメッキ層に相当する。
【００４６】
一例として、粗化メッキ層４０は、鋼板Ｓの一方の表面Ｓ１１上に設けられる第一ニッケルメッキ層４１と、第一ニッケルメッキ層４１上に設けられる第二ニッケルメッキ層４２とを有する。第一ニッケルメッキ層４１と、第二ニッケルメッキ層４２とは、互いに異なる条件にて電解メッキを実施することによって形成されている。
【００４７】
第一ニッケルメッキ層４１は、積層方向Ｄ１に交差する面内方向Ｄ２に沿って鋼板Ｓの一方の表面Ｓ１１上に設けられる電解メッキ層である。面内方向Ｄ２は、ＸＹ平面に沿う方向、もしくは一方の表面Ｓ１１の延在方向に相当する。したがって、面内方向Ｄ２は、必ずしも積層方向Ｄ１に直交しなくてもよい。第一ニッケルメッキ層４１は、一方の表面Ｓ１１の全体を覆っている。
【００４８】
第一ニッケルメッキ層４１は、積層方向Ｄ１に沿って突出する複数の凸部４３を有する。このため、第一ニッケルメッキ層４１の表面形状は、鋼板Ｓの一方の表面Ｓ１１の表面形状よりも粗くなっている。複数の凸部４３は、面内方向Ｄ２に沿って不規則に設けられる。第一ニッケルメッキ層４１の厚さが約１μｍ又はそれ以上である場合、凸部４３の平均高さは、例えば０．４μｍ以上であって、第一ニッケルメッキ層４１の厚さの半分以下程度である。この場合、第二ニッケルメッキ層４２の形状を良好にすることができる。凸部４３の平均高さは、例えばレーザ共焦点光学系を用いた顕微鏡を用いて測定される。
【００４９】
第二ニッケルメッキ層４２は、第一ニッケルメッキ層４１を被成膜面として設けられる電解メッキ層であり、第一ニッケルメッキ層４１よりも大きい表面粗さを有する。第二ニッケルメッキ層４２は、必ずしも第一ニッケルメッキ層４１の表面全体を覆うように形成されなくてもよい。複数の突起４４のそれぞれは、対応する凸部４３に接する部分を基端４４ａとして、積層方向Ｄ１に沿って先端４４ｂに至るように形成されている。
【００５０】
複数の突起４４の少なくとも一部は、例えば略球形状を呈するニッケル結晶等の析出金属（付与物）を含む。このような析出金属が互いに重畳することによって、当該突起４４の面内方向Ｄ２における長さ寸法が、基端４４ａにおける面内方向Ｄ２の長さ寸法よりも大きい拡大部４４ｃが形成されている。すなわち、少なくとも一部の突起４４は、基端４４ａ側から先端４４ｂ側に向かって先太りとなる先太り形状を呈している。突起４４における拡大部４４ｃの位置は、必ずしも先端４４ｂでなくてもよいが、少なくとも基端４４ａよりも先端４４ｂ側に位置している。突起４４における拡大部４４ｃの位置は、析出金属の重複態様により突起４４ごとに異なってもよい。
【００５１】
図５に示されるように、金属板３５の外側面３５ｂは、Ｚ方向（積層方向Ｄ１）から見たときに外形に沿って形成される所定幅の枠状領域１３５と、枠状領域の内側に形成される矩形領域２３５と、を有している。
【００５２】
金属板３５の枠状領域１３５は、第一樹脂部５２に溶着される部分である。金属板３５の枠状領域１３５において、第一樹脂部５２は、粗化メッキ層４０に接するように設けられている。複数の突起４４において隣り合う二つの突起４４間には、図示はしないが第一樹脂部５２の一部が介在されている。例えば、第一樹脂部５２を構成する樹脂が硬化する前に、当該樹脂の一部が突起４４間に介在される。そして樹脂全体を硬化することによって、突起４４間に第一樹脂部５２の一部が介在される。これにより、隣り合う二つの突起４４は、介在される第一樹脂部５２の一部が基端４４ａから離れる方向へ移動することを規制する。すなわち、粗化メッキ層４０は、鋼板Ｓと第一樹脂部５２との間における結合強度及び液密性を確保すると共に、金属板３５の表面積を大きくするために設けられている。
【００５３】
金属板３５の矩形領域２３５は、蓄電装置１０（図１参照）において隣り合う蓄電モジュール１２と電気的に接続するために導電板１４を接触させる部分である。金属板３５の矩形領域２３５には防錆処理がなされ、枠状領域１３５には防錆処理がなされていない。すなわち、負極側終端電極３９の金属板３５は、外側面３５ｂの矩形領域２３５にのみ防錆処理が施されている。矩形領域２３５は、錆止め油を塗布することによって防錆処理されてもよいし、水溶性の錆止剤の塗布することによって防錆処理がなされてもよい。図４に示されるように、防錆処理によって形成される防錆膜４５の厚みＴは、金属板３５に粗化メッキ層４０として形成されている突起４４の最大高さＨ以下としてもよい。
【００５４】
ここで、錆止め油の例には、大和化成株式会社製のＶＥＲＺＯＮＥ  ＯＩＬ−Ｕ及びキレスト株式会社製のキレスライトＰ３００が含まれる。また、水溶性の錆止剤の例には、株式会社ＮＭＣ製のＨＹＰ−Ｗ２５及びスギムラ化学工業株式会社製のＷ−７ＰＫが含まれる。なお、上記防錆処理は、導電助剤を含む防錆剤を塗布することによってなされてもよい。導電助剤の例には、カーボン、金属、導電性酸化物、及び導電性樹脂等、電子伝導性を有する材料であれば限定はない。カーボン及び金属は、より高い導電性が期待できる点で好ましい。
【００５５】
同様に、正極側終端電極３７に含まれる金属板３５について詳細に説明する。正極側終端電極３７の金属板３５も、例えば、負極側終端電極３９の金属板３５と同様に、粗化メッキ層４０が形成されたニッケルメッキ鋼板である。粗化メッキ層４０については、上述した構成と同じであるので、ここでの詳細な説明は省略する。金属板３５の内側面３５ａは、正極活物質が塗工されている。また、金属板３５の内側面３５ａにおいて縁部３５ｃは、正極活物質が塗工されない未塗工領域となっており、当該未塗工領域が枠体５０の内壁を構成する第一樹脂部５２に埋没して保持される領域となっている。正極３６を構成する正極活物質としては、例えば水酸化ニッケルが挙げられる。
【００５６】
金属板３５は、外側面３５ｂと内側面３５ａとを有している。外側面３５ｂは、Ｚ方向（積層方向Ｄ１）から見たときに外形に沿って形成される所定幅の枠状領域１３５と、枠状領域の内側に形成される矩形領域２３５と、を有している。矩形領域２３５には防錆処理がなされ、枠状領域１３５には防錆処理がなされていない。すなわち、正極側終端電極３７の金属板３５は、外側面３５ｂの矩形領域２３５にのみ防錆処理が施されている。矩形領域２３５は、上述したような錆止め油を塗布することによって防錆処理されてもよいし、上述したような水溶性の錆止剤の塗布することによって防錆処理がなされてもよい。
【００５７】
次に、金属板３５，３５の防錆処理方法を含めた蓄電モジュール１２の製造方法について説明する。
【００５８】
次に、本実施形態に係る蓄電モジュール１２の製造方法について説明する。図６に示されるように、本実施形態の蓄電モジュール１２の製造方法は、準備工程Ｓ１、ユニット形成工程Ｓ２、積層体形成工程Ｓ３、及び防錆処理工程Ｓ４を含む。
【００５９】
この製造方法では、まず、バイポーラ電極３２、第一樹脂部５２、負極側終端電極３９の金属板３５、及び正極側終端電極３７の金属板３５を準備する（準備工程Ｓ１）。続いて、バイポーラ電極３２の電極板３４の一方の面における縁部３４ａに第一樹脂部５２を溶着してバイポーラ電極ユニットを形成し、負極側終端電極３９の金属板３５の外側面３５ｂにおける枠状領域１３５に第一樹脂部５２を溶着して負極側終端電極ユニットを形成し、正極側終端電極３７の金属板３５の外側面３５ｂにおける枠状領域１３５に第一樹脂部５２を溶着して正極側終端電極ユニットを形成する（ユニット形成工程Ｓ２）。
【００６０】
続いて、積層方向Ｄ１に沿ってバイポーラ電極ユニットを積層することにより、バイポーラ電極ユニット群を形成する。次に、バイポーラ電極ユニット群の積層方向Ｄ１における一端において、負極側終端電極３９の負極３８がバイポーラ電極ユニット群と対向するように、負極側終端電極ユニットを配置する。次に、バイポーラ電極ユニット群の積層方向Ｄ１における他端において、正極側終端電極３７の正極３６がバイポーラ電極ユニット群と対向するように、正極側終端電極ユニットを配置する。次に、積層体３０の周縁部にモールドを設置し、当該モールド内に流動性を有する第二樹脂部５４の樹脂材料を流し込む。これにより、第一樹脂部５２及び第二樹脂部５４を有する枠体５０が形成される（積層体形成工程Ｓ３）。
【００６１】
続いて、負極側終端電極３９の金属板３５の外側面３５ｂ及び正極側終端電極３７の金属板３５の外側面３５ｂに錆止め油を塗布する。このとき、防錆膜４５の厚みＴが、突起４４の最大高さＨ以下となるように錆止め油が塗布される（図４参照）。錆止め油は、積層体形成工程Ｓ３において形成された積層体３０において、金属板３５が露出している部分に対して実施する。すなわち、本実施形態の防錆処理は、負極側終端電極３９及び正極側終端電極３７の金属板３５における矩形領域２３５（図５参照）に対して実施される。なお、金属板３５に対する防錆処理は、錆止め油を塗布する代わりに水溶性の防錆剤を塗布してもよい。このようなステップＳ１〜ステップＳ４の工程を経ることによって、図２に示されるような蓄電モジュール１２が形成される。
【００６２】
次に、上記実施形態の蓄電モジュール１２の作用効果について説明する。上記実施形態の蓄電モジュール１２及び蓄電モジュール１２の製造方法では、積層体３０の最外面を形成する金属板３５の外側面３５ｂに防錆処理が施されている。このため、仮に、金属板３５の外側面３５ｂにピンホール等が存在したとしても、当該ピンホールにて空気中の水分等と鋼板とが反応してしまうことを防止できる。これにより、金属板３５の外側面３５ｂに防錆処理を施すという簡易な構成で、電解液の漏れ等が発生することを抑制できる。この結果、製造コストを抑えつつ、長期信頼性を向上することができる。
【００６３】
上記実施形態の蓄電モジュール１２では、金属板３５の矩形領域２３５にのみ防錆処理が施されている。言い換えれば、第一樹脂部５２が溶着される部分である枠状領域１３５には防錆処理がなされない。これにより、金属板３５と第一樹脂部５２との溶着を良好にすることができる。更に、空気中の水分等と鋼板とが反応するおそれがある必要最低限の範囲に防錆処理が施されるので、防錆処理にかかる費用を抑制することができる。
【００６４】
上記実施形態の蓄電モジュール１２では、負極側終端電極３９及び正極側終端電極３７を構成するそれぞれの金属板３５，３５の外側面３５ｂ，３５ｂに防錆処理を施すという簡易な構成によって、製造コストを抑えつつ、長期信頼性を向上させることができる。
【００６５】
以上、一実施形態について詳細に説明されたが、本発明は上記実施形態に限定されない。
【００６６】
上記実施形態では、負極側終端電極３９及び正極側終端電極３７を構成する金属板３５，３５の外側面３５ｂ，３５ｂに防錆処理が施されている例を挙げて説明したが、これに限定されない。例えば、図７に示されるように、電極板（第一電極板）３４を含む複数のバイポーラ電極３２からなるバイポーラ電極群と、バイポーラ電極群の外側両端に配置される、金属板（第二電極板）３５を含む負極側終端電極３９及び正極側終端電極３７と、上記負極側終端電極３９の外側に、両面に活物質が塗工されていない未塗工の金属板３３５が配置されているような蓄電モジュール１２に適用することも可能である。未塗工の金属板３３５は、バイポーラ電極群（負極側終端電極３９）に対向する内側面（第一面）３３５ａと、内側面３３５ａとは反対側の面であって積層体３０の最外面を形成する外側面（第二面）３３５ｂと、を有している。未塗工の金属板３３５は、少なくとも外側面３３５ｂに上述の粗化メッキ層４０が形成されたニッケルメッキ鋼板である。
【００６７】
未塗工の金属板３３５は、外側面３３５ｂにのみ防錆処理が施されている。更に詳細には、外側面３３５ｂは、Ｚ方向（積層方向Ｄ１）から見たときに外形に沿って形成される所定幅の枠状領域４３５と、枠状領域の内側に形成される矩形領域５３５と、を有している。矩形領域５３５には防錆処理がなされ、枠状領域４３５には防錆処理がなされていない。すなわち、未塗工の金属板３３５は、外側面３５ｂの矩形領域５３５にのみ防錆処理が施されている。矩形領域５３５は、錆止め油を塗布することによって防錆処理されてもよいし、水溶性の錆止剤の塗布することによって防錆処理がなされてもよい。この場合も、防錆処理によって形成される防錆膜４５の厚みＴは、金属板３５に形成されている突起４４の最大高さＨ以下としてもよい。
【００６８】
変形例に係る蓄電モジュール３１２では、負極側終端電極３９の金属板３５の外側面３５ｂには、防錆処理は施されていない。代わりに、未塗工の金属板３３５の外側面３３５ｂにのみ防錆処理が施されている。なお、その他の構成については、上記実施形態と同じであるので、ここでの詳細な説明は省略する。
【００６９】
変形例に係る蓄電モジュール３１２では、負極側終端電極３９の外側に未塗工の金属板３３５を配置し、当該未塗工の金属板３３５の外側面３３５ｂに防錆処理を施すという簡易な構成によって、製造コストを抑えつつ、長期信頼性を向上させることができる。更に、変形例に係る蓄電モジュール３１２では、金属板３３５と負極側終端電極３９と枠体５０とによって囲まれる空間ＶＡが形成されている。すなわち、変形例に係る蓄電モジュール３１２では、内部空間Ｖと外部との間に、金属板３３５によって形成される空間ＶＡを設けることができるのでアルカリクリープの進行を抑制することができる。
【００７０】
上記実施形態及び変形例では、金属板３５（３３５）の外側面３５ｂ（３３５ｂ）における一部の矩形領域２３５（５３５）に防錆処理がされたニッケルメッキ鋼板を例に挙げて説明したが、外側面３５ｂ（３３５ｂ）の全ての領域が防錆処理されたニッケルメッキ鋼板を用いてもよい。
【００７１】
上記実施形態及び変形例では、金属板３５（３３５）として粗化メッキ層４０が形成されたニッケルメッキ鋼板を用いる例を挙げて説明したが、通常の平滑メッキ層が形成されたニッケルメッキ鋼板を用いてもよいし、メッキ処理されていないニッケル箔等の金属板を用いてもよい。
【００７２】
上記実施形態及び変形例では、電極板３４のメッキ層について詳細な説明をしなかったが、金属板３５に形成される粗化メッキ層４０と同様の構成としてもよい。
【００７３】
上記実施形態及び変形例では、射出成形によって電極板３４の周縁部に枠体５０を形成する例を挙げて説明したが、電極板３４の周縁部に第一樹脂部５２を溶着することによって枠体５０を形成してもよい。
【符号の説明】
【００７４】
１０…蓄電装置、１２…蓄電モジュール、３０…積層体、３２…バイポーラ電極、３４…電極板、３５…金属板、３５ａ，３３５ａ…内側面（第一面）、３５ｂ，３３５ｂ…外側面（第二面）、３５ｃ…縁部、３６…正極、３７…正極側終端電極、３８…負極、３９…負極側終端電極、４０…粗化メッキ層（メッキ層）、４４…突起、４５…防錆膜、５０…枠体、５２…第一樹脂部、５４…第二樹脂部、１３５，４３５…枠状領域、２３５，５３５…矩形領域、３１２…蓄電モジュール、３３５…金属板、Ｓ１…準備工程、Ｓ２…ユニット形成工程、Ｓ３…積層体形成工程、Ｓ４…防錆処理工程。
【図１】
2020140774.tif 000003
【図２】
2020140774.tif 000004
【図３】
2020140774.tif 000005
【図４】
2020140774.tif 000006
【図５】
2020140774.tif 000007
【図６】
2020140774.tif 000008
【図７】
2020140774.tif 000009